【手続補正書】
【提出日】平成17年7月1日(2005.7.1)
【手続補正１】
【補正対象書類名】明細書
【補正対象項目名】特許請求の範囲
【補正方法】変更
【補正の内容】
【特許請求の範囲】
【請求項１】
（ａ）脂肪族共役ジエン系単量体２０〜８０重量％、
（ｂ）エチレン系不飽和カルボン酸単量体０．１〜１０重量％、および
（ｃ）単量体（ａ）および単量体（ｂ）と共重合可能な他の単量体１０〜７９．９重量％からなる単量体を乳化重合して得られる共重合体ラテックスであり、
共重合体のガラス転移温度は−１００〜６０℃の範囲に少なくとも１点存在し、かつ、共重合体は、示差走査熱量計によって得られる示差熱量曲線において、転移領域の最低温度Ｔ１と最高温度Ｔ２との差ΔＴが３０℃以上である、共重合体ラテックス。
【請求項２】
請求項１において、
前記差ΔＴは、４５〜１２０℃である、共重合体ラテックス。
【請求項３】
請求項１または２において、
前記共重合体ラテックスは、紙塗工用組成物のバインダーとして用いられる、共重合体ラテックス。
【請求項４】
（ａ）脂肪族共役ジエン系単量体２０〜８０重量％、
（ｂ）エチレン系不飽和カルボン酸単量体０．１〜１０重量％、および
（ｃ）単量体（ａ）および単量体（ｂ）と共重合可能な他の単量体１０〜７９．９重量％からなる単量体を、該単量体１００重量部当り、下記一般式（１）で表される化合物２〜１００重量％と他の重合連鎖移動剤９８〜０重量％とからなる重合連鎖移動剤０．１〜２０重量部の存在下において、乳化重合して得られ、
得られる共重合体のガラス転移温度は−１００〜６０℃の範囲に少なくとも１点存在し、かつ、共重合体は、示差走査熱量計によって得られる示差熱量曲線において、転移領域の最低温度Ｔ１と最高温度Ｔ２との差ΔＴが３０℃以上である、共重合体ラテックス。
【化１】
1999279336.tif 000001
（式中、Ｐｈはフェニル基の残基を示し、Ｘ1 、Ｘ2 、Ｘ3 およびＸ4 は、それぞれ独立に水素原子、ハロゲン原子、炭素数１〜４のアルキル基、メトキシ基、ヒドロキシル基、グリシジル基、アセチル基またはアルキルメルカプト基を示す。）
【請求項５】
請求項４において、
前記一般式（１）の化合物は、１，１−ジフェニルエチレンである、共重合体ラテックス。
【請求項６】
請求項４または５において、
前記他の重合連鎖移動剤は、メルカプタン類、キサントゲンジスルフィド類、チウラムジスルフィド類、四塩化炭素およびα−メチルスチレンダイマーから選択される少なくとも１種である、共重合体ラテックス。
【請求項７】
請求項４ないし６のいずれかにおいて、
前記共重合体ラテックスは、紙塗工用組成物のバインダーとして用いられる、共重合体ラテックス。
【手続補正２】
【補正対象書類名】明細書
【補正対象項目名】００１６
【補正方法】変更
【補正の内容】
【００１６】
【化１】
1999279336.tif 000002
（式中、Ｐｈはフェニル基の残基を示し、Ｘ1 、Ｘ2 、Ｘ3 およびＸ4 は、それぞれ独立に水素原子、ハロゲン原子、炭素数１〜４のアルキル基、メトキシ基、ヒドロキシル基、グリシジル基、アセチル基またはアルキルメルカプト基を示す。）
このようにして得られた共重合体ラテックス（以下「共重合体ラテックス（Ｂ）」という）は、重合連鎖移動剤に上記一般式（１）で表される化合物を含むことで、共重合体ラテックス（Ｂ）を紙塗工用のバインダーに適用した場合において、従来の重合連鎖移動剤を用いて得られた共重合体ラテックスに比べ、接着強度およびべとつき防止性が更に一段と優れる。
【手続補正３】
【補正対象書類名】明細書
【補正対象項目名】００４１
【補正方法】変更
【補正の内容】
【００４１】
重合開始剤としては、過硫酸ナトリウム、過硫酸カリウム、過硫酸アンモニウムなどの水溶性重合開始剤、過酸化ベンゾイル、ラウリルパーオキサイド、２，２’−アゾビスイソブチロニトリルなどの油溶性重合開始剤、還元剤との組み合わせによるレドックス系重合開始剤などが、それぞれ単独であるいは組み合わせで使用できる。
【手続補正４】
【補正対象書類名】明細書
【補正対象項目名】００４４
【補正方法】変更
【補正の内容】
【００４４】
【化１】
1999279336.tif 000003
（式中、Ｐｈはフェニル基の残基を示し、Ｘ1 、Ｘ2 、Ｘ3 およびＸ4 は、それぞれ独立に水素原子、ハロゲン原子、炭素数１〜４のアルキル基、メトキシ基、ヒドロキシル基、グリシジル基、アセチル基またはアルキルメルカプト基を示す。）
重合方法としては、単量体の一部を重合した後、その残りを連続的にあるいは断続的に添加する方法、あるいは単量体を重合のはじめから連続的に添加する方法（重合タイプ）が挙げられる。また、他の方法として、共重合体のガラス転移温度が異なる複数の共重合体ラテックスを予め製造し、それらを混合して、本発明の共重合体ラテックスを得る方法（混合タイプ）が挙げられる。好ましくは、前者の重合タイプである。
【手続補正５】
【補正対象書類名】明細書
【補正対象項目名】００４７
【補正方法】変更
【補正の内容】
【００４７】
【化１】
1999279336.tif 000004
（式中、Ｐｈはフェニル基の残基を示し、Ｘ1 、Ｘ2 、Ｘ3 およびＸ4 は、それぞれ独立に水素原子、ハロゲン原子、炭素数１〜４のアルキル基、メトキシ基、ヒドロキシル基、グリシジル基、アセチル基またはアルキルメルカプト基を示す。）
上記一般式（１）で表される化合物は、ジフェニルエチレンおよび／またはその核置換体である。上記一般式（１）で表される化合物のうち、１，１−ジフェニルエチレンが好ましく、単独あるいは２種以上を併用することができる。
【手続補正６】
【補正対象書類名】明細書
【補正対象項目名】００７１
【補正方法】変更
【補正の内容】
【００７１】
得られた共重合体ラテックスについて、ガラス転移温度、ラテックス平均粒子径、トルエン不溶分および差ΔＴを実施例１と同様の方法で求めた。その結果を表１０に示す。
（紙塗工用組成物の調製）
実施例１〜１４および比較例１〜６で製造した共重合体ラテックスを用いて、下記の処方によりオフセット印刷用の紙塗工用組成物を調製した。
配合；
カオリンクレー                  ７０．０部
炭酸カルシウム                  ３０．０部
分散剤                            ０．２部
水酸化ナトリウム                  ０．１部
澱粉                              ４．０部
ラテックス（固形分として）      １０．０部
水                              全固形分が６０％となるように適当量添加
この紙塗工用組成物を塗被原紙上に、塗工量が片面１８．０±０．５ｇ／ｍ2となるよ
うに、電動式ブレードコーター（熊谷理機工業製）で塗工し、１５０℃の電気式熱風乾燥機にて１５秒間乾燥した。得られた塗工紙を温度２３℃、湿度５０％の恒温恒湿槽に１昼夜放置し、その後、線圧１００ｋｇ／ｃｍ，ロール温度５０℃の条件でスーパーカレンダー処理を４回行った。得られた塗工紙の性能評価は以下の方法により行った。
１）ドライピック強度
ＲＩ印刷機で印刷したときのピッキングの程度を肉眼で判定し、５段階で評価した。ピッキング現象の少ないものほど高得点とした。数値は測定回数６回の平均値で示した。